도 9 ( a ) 에 도시 된 바 와 같이 대략 1 분 의 2 차 양극 산화 처리 를 한 알루미나 템플 릿 의 경우 2 차 다공성 산화 피막 은 약 320 . 72 nm 의 깊이 를 갖 게 된다 . 이러 한 알루미나 템플 릿 으로부터 PMMA 몰드 를 성형 하 면 도 9 ( b ) 에 도시 된 바 와 같이 대부분 의 나노 폴 의 끝단 이 서로 엉겨붙 어 티타니아 박막 에 나노 포어 를 제대로 형성 할 수 없 게 된다 .